(57)【要約】【課題】穴が形成された焼結部品の製造方法であり、亀裂などの疵のない焼結部品を生産性よく製造できると共に、穴の形成に伴う工具寿命の低下を抑制できる焼結部品の製造方法を提供する。【解決手段】金属粉末を含む原料粉末をプレス成形して成形体を作製する成形工程と、前記成形体にローソク型ドリルを用いて穴を形成することで、前記穴の内周面と前記成形体の外側面との間の厚さＧｔが前記穴の径Ｇｄよりも小さい薄肉部を形成する穴あけ加工工程と、前記穴あけ加工工程後、前記成形体を焼結する焼結工程とを備える焼結部品の製造方法。【選択図】図１
2019014971.tif 000002
【特許請求の範囲】
【請求項１】
金属粉末を含む原料粉末をプレス成形して成形体を作製する成形工程と、
前記成形体にローソク型ドリルを用いて穴を形成することで、前記穴の内周面と前記成形体の外側面との間の厚さＧｔが前記穴の径Ｇｄよりも小さい薄肉部を形成する穴あけ加工工程と、
前記穴あけ加工工程後、前記成形体を焼結する焼結工程とを備える焼結部品の製造方法。
【請求項２】
前記薄肉部の厚さＧｔは、Ｇｄ／５以上Ｇｄ／２以下である請求項１に記載の焼結部品の製造方法。
【請求項３】
前記穴の軸方向の長さをＧｌとするとき、
前記Ｇｌは、Ｇｄ以上である請求項１又は請求項２に記載の焼結部品の製造方法。
【請求項４】
穴が形成された焼結部品であって、
前記穴の内周面と前記焼結部品の外側面との間の厚さＳｔが前記穴の径Ｓｄよりも小さい薄肉部を備え、
前記穴の内周面の形状が梨地状である焼結部品。
【請求項５】
前記穴の内周面の十点平均粗さＲｚが、２０μｍ以上である請求項４に記載の焼結部品。
【発明の詳細な説明】
【技術分野】
【０００１】
本発明は、焼結部品の製造方法、及び焼結部品に関する。特に、穴が形成された焼結部品の製造方法であり、亀裂などの疵のない焼結部品を生産性よく製造できると共に、穴の形成に伴う工具寿命の低下を抑制できる焼結部品の製造方法に関する。
【背景技術】
【０００２】
鉄粉などの金属粉末の成形体を焼結してなる焼結体（焼結部品）が、自動車用部品や一般機械の部品などに利用されている。機械部品の種類としては、例えば、スプロケット、ローター、ギア、リング、フランジ、プーリー、軸受けなどの自動車用部品が挙げられる。焼結部品の製造は、一般的に、金属粉末を含有する原料粉末をプレス成形して成形体を作製し、この成形体を焼結することで行われる。
【０００３】
例えば、自動車用部品に利用される焼結部品には、貫通孔（例、油孔）や貫通していない止まり穴などが形成されたものがある。貫通孔などの穴が形成された焼結部品の製造は、成形体を焼結した後、ドリルで機械加工（穴あけ加工）することで行われる（特許文献１）。
【０００４】
穴あけ加工に使用するドリルは、先端部に投影形状がＶ字状の切れ刃を有するものが代表的である。超硬ドリルの場合、切れ刃の先端角が１３０°〜１４０°程度である。
【先行技術文献】
【特許文献】
【０００５】
【特許文献１】特開２００６−３３６０７８号公報
【発明の概要】
【発明が解決しようとする課題】
【０００６】
焼結部品は、焼結前の成形体に比べて、非常に硬い。成形体が、成形により原料粉末を固めただけで、金属粉末の粒子同士が機械的に密着している状態であるのに対して、焼結部品は、金属粉末の粒子同士が焼結により拡散結合ならびに合金化して強固に結合しているからである。そのため、上述のように焼結部品自体に貫通孔などの穴を形成する穴あけ加工を施すと、加工時間が長くなり易い。その結果、生産性の向上が難しい上に、工具の寿命が短くなり易い。焼結部品の加工箇所によっては、焼結部品に亀裂などの疵が形成される虞もある。
【０００７】
本発明は、上記事情に鑑みてなされたもので、その目的の一つは、穴が形成された焼結部品の製造方法であり、亀裂などの疵のない焼結部品を生産性よく製造できると共に、穴の形成に伴う工具寿命の低下を抑制できる焼結部品の製造方法を提供することにある。
【０００８】
本発明の他の目的は、生産性に優れる焼結部品を提供することにある。
【課題を解決するための手段】
【０００９】
本発明の一態様に係る焼結部品の製造方法は、成形工程と、穴あけ加工工程と、焼結工程とを備える。成形工程は、金属粉末を含む原料粉末をプレス成形して成形体を作製する。穴あけ加工工程は、成形体にローソク型ドリルを用いて穴を形成することで、穴の内周面と成形体の外側面との間の厚さＧｔが穴の径Ｇｄよりも小さい薄肉部を形成する。焼結工程は、穴あけ加工工程後、成形体を焼結する。
【００１０】
本発明の一態様に係る焼結部品は、穴が形成された焼結部品であって、穴の内周面と焼結部品の外側面との間の厚さＳｔが穴の径Ｓｄよりも小さい薄肉部を備え、穴の内周面の形状が梨地状である。
【発明の効果】
【００１１】
上記焼結部品の製造方法は、亀裂などの疵のない焼結部品を生産性よく製造できると共に、穴の形成に伴う工具寿命の低下を抑制できる。
【００１２】
上記焼結部品は、生産性に優れる。
【図面の簡単な説明】
【００１３】
【図１】実施形態１に係る焼結部品の製造方法を説明する工程説明図である。
【図２】試験例２で作製した成形体の試料Ｎｏ．２−１の貫通孔を示す顕微鏡写真である。
【図３】参考例１で穴の入り口を形成する際に使用したドリルａ〜ｃのスラスト荷重を示すグラフである。
【図４】参考例１でドリルａ〜ｃを使用して形成した穴の入り口を示す顕微鏡写真である。
【発明を実施するための形態】
【００１４】
《本発明の実施形態の説明》
本発明者らは、まず、穴が形成された焼結部品を生産性よく製造でき、かつ穴の形成に伴う工具寿命の低下を抑制できる製造方法を鋭意検討した。その結果、比較的高硬度な焼結部品ではなく、焼結前の比較的低硬度な成形体に対してドリルにより穴あけ加工を施すことで生産性の向上及び工具寿命の低下を抑制できるとの知見を得た。しかし、所定の薄肉部が設けられるように穴を形成した場合には、薄肉部の外側面に亀裂が生じ易いことが判明した。本発明者らは、この亀裂の発生を抑制するべく、更なる検討を行った。その結果、板材などの薄い部材の加工に利用されるローソク型ドリルを用いることで、上述の亀裂が形成されることなく穴を形成し易いとの知見を得た。本発明はこれらの知見に基づくものであり、最初に本発明の実施態様の内容を列記して説明する。
【００１５】
（１）本発明の一態様に係る焼結部品の製造方法は、成形工程と、穴あけ加工工程と、焼結工程とを備える。成形工程は、金属粉末を含む原料粉末をプレス成形して成形体を作製する。穴あけ加工工程は、成形体にローソク型ドリルを用いて穴を形成することで、穴の内周面と成形体の外側面との間の厚さＧｔが穴の径Ｇｄよりも小さい薄肉部を形成する。焼結工程は、穴あけ加工工程後、成形体を焼結する。
【００１６】
上記の構成によれば、薄肉部の外側面に亀裂などの疵のない焼結部品が得られる。この理由は、穴あけ加工工程でローソク型ドリルを用いることで薄肉部の外側面に疵のない成形体が得られ、焼結工程でこの成形体を焼結することと、焼結部品の表面性状は成形体の表面性状を実質的に維持することとが挙げられる。
【００１７】
穴あけ加工工程で薄肉部の外側面に疵のない成形体が得られる理由は、以下の点が挙げられる。ローソク型ドリルは、その先端部の形状によって、穴を外周側に押し広げるような応力が成形体に作用し難いので、穴を形成し易い。そのため、このローソク型ドリルを用いることで、焼結部品に比べて低硬度な成形体であっても、成形体の薄肉部の外側面に亀裂などの疵が形成されることなく穴を形成し易い。この低硬度な成形体への穴あけ加工であるため、板材などの薄い部材の穴あけ加工に利用されるローソク型ドリルを利用できる。ローソク型ドリルとは、先端部の中央がろうそく形状で、先端部において中央と切れ刃の両外端（外周コーナー）とを結ぶ直線同士の間の角度（ドリル後方側）が所定の角度であり、中央と外端との間に凹部（例えば、円弧状）が形成されているドリルを言う。所定の角度としては、例えば、１４０°以上２２０°以下程度が挙げられる。
【００１８】
また、上記の構成によれば、焼結部品の生産性を向上できる。焼結部品に比べて低硬度な成形体に穴あけ加工することで、焼結部品自体に穴あけ加工する場合に比較して穴を効率的に形成できて穴あけ加工時間を短縮し易いからである。また、焼結部品に比べて低硬度な成形体への穴あけ加工であっても、上述のようにローソク型ドリルは穴の周囲への負荷を低減しつつ加工できることで、加工スピードを早くし易いからである。
【００１９】
更に、上記の構成によれば、ドリルの寿命の低下を抑制できる。焼結部品に比べて低硬度な成形体に穴あけ加工することや、上述のように穴あけ加工時間を短縮できることから、ドリルの加工負荷を低減し易いからである。
【００２０】
（２）上記焼結部品の製造方法の一形態として、薄肉部の厚さＧｔは、Ｇｄ／５以上Ｇｄ／２以下であることが挙げられる。
【００２１】
上記の構成によれば、薄肉部の厚さＧｔが上記範囲であることで、薄肉部の外側面の損傷をより一層抑制できる。
【００２２】
（３）上記焼結部品の製造方法の一形態として、穴の軸方向の長さをＧｌとするとき、Ｇｌは、Ｇｄ以上であることが挙げられる。
【００２３】
穴の径Ｇｄ以上のように穴の上記長さＧｌの長い穴を形成する場合にも、上述した薄肉部の外側面の損傷抑制、生産性の向上、及びドリルの寿命の低下抑制といった効果を奏することができる。焼結部品に比べて低硬度な成形体に穴あけ加工を施すため、ドリル径よりも厚さの薄い板状部材などの穴あけ加工に利用されるローソク型ドリルを利用できるからである。
【００２４】
（４）本発明の一態様に係る焼結部品は、穴が形成された焼結部品であって、穴の内周面と焼結部品の外側面との間の厚さＳｔが穴の径Ｓｄよりも小さい薄肉部を備え、穴の内周面の形状が梨地状である。
【００２５】
上記の構成によれば、生産性に優れる。上記薄肉部を備える焼結部品であっても、その薄肉部の外側面に亀裂などの損傷が形成されていないからである。焼結前の成形体にドリルで穴あけ加工した場合、金属粉末の粒子同士の結合が弱いため、金属粉末の粒子をドリルで削り落としながら切削し、穴を形成していく。そのため、成形体に形成された穴の内周面は、粒子による凹凸が全体的に形成された梨地状となる。穴の内周面の表面性状は焼結後も実質的に維持されることから、穴が形成された成形体を焼結した焼結部品においても穴の内周面は梨地状となる。つまり、焼結部品に形成された穴の内周面が梨地状であるということは、焼結前の成形体に対してドリルで穴あけ加工したことを表している。したがって、上記焼結部品は、焼結後に穴を形成した従来の焼結部品に比較して、生産性に優れる。
【００２６】
（５）上記焼結部品の一形態として、穴の内周面の十点平均粗さＲｚが、２０μｍ以上であることが挙げられる。
【００２７】
焼結前の成形体にドリルで穴を形成して焼結した場合、焼結部品に形成された穴の内周面の十点平均粗さＲｚは、金属粉末の粒子の形状・サイズにもよるが、例えば２０μｍ以上であることが挙げられる。一方、焼結後にドリルで穴を形成した場合、焼結部品に形成された穴の内周面の十点平均粗さＲｚは、通常２０μｍ未満である。
【００２８】
《本発明の実施形態の詳細》
本発明の実施形態の詳細を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２９】
〔実施形態１〕
実施形態１に係る焼結部品の製造方法は、成形体を作製する成形工程と、成形体に穴を形成する穴あけ加工工程と、穴あけ加工工程後、成形体を焼結する焼結工程とを備える。この焼結部品の製造方法の主たる特徴とするところは、穴あけ加工工程において、所定の位置に穴を形成して所定の薄肉部を形成する際、特定のドリルを用いる点にある。上記穴は、貫通している通し穴（貫通孔）又は貫通していない止まり穴を言う。以下、適宜図１を参照して各工程の詳細を説明する。
【００３０】
［成形工程］
成形工程は、金属粉末を含む原料粉末をプレス成形して成形体を作製する。この成形体は、後述の焼結を経て製品化される機械部品の素材である。
【００３１】
（原料粉末）
原料粉末は、金属粉末を主体として含有する。金属粉末の材質は、製造する焼結部品の材質に応じて適宜選択でき、代表的には、鉄系材料が挙げられる。鉄系材料とは、鉄や鉄を主成分とする鉄合金のことである。鉄合金としては、例えば、Ｎｉ，Ｃｕ，Ｃｒ，Ｍｏ，Ｍｎ，Ｃ，Ｓｉ，Ａｌ，Ｐ，Ｂ，Ｎ，及びＣｏから選択される１種以上の添加元素を含有するものが挙げられる。具体的な鉄合金としては、ステンレス鋼、Ｆｅ−Ｃ系合金，Ｆｅ−Ｃｕ−Ｎｉ−Ｍｏ系合金，Ｆｅ−Ｎｉ−Ｍｏ−Ｍｎ系合金，Ｆｅ−Ｐ系合金，Ｆｅ−Ｃｕ系合金，Ｆｅ−Ｃｕ−Ｃ系合金，Ｆｅ−Ｃｕ−Ｍｏ系合金，Ｆｅ−Ｎｉ−Ｍｏ−Ｃｕ−Ｃ系合金，Ｆｅ−Ｎｉ−Ｃｕ系合金，Ｆｅ−Ｎｉ−Ｍｏ−Ｃ系合金，Ｆｅ−Ｎｉ−Ｃｒ系合金，Ｆｅ−Ｎｉ−Ｍｏ−Ｃｒ系合金，Ｆｅ−Ｃｒ系合金，Ｆｅ−Ｍｏ−Ｃｒ系合金，Ｆｅ−Ｃｒ−Ｃ系合金，Ｆｅ−Ｎｉ−Ｃ系合金，Ｆｅ−Ｍｏ−Ｍｎ−Ｃｒ−Ｃ系合金などが挙げられる。鉄系材料の粉末を主体とすることで、鉄系焼結部品が得られる。鉄系材料の粉末を主体とする場合、その含有量は、原料粉末を１００質量％とするとき、例えば９０質量％以上、更に９５質量％以上とすることが挙げられる。
【００３２】
鉄系材料の粉末、特に鉄粉を主体とする場合、合金成分としてＣｕ，Ｎｉ，Ｍｏなどの金属粉末を添加してもよい。Ｃｕ，Ｎｉ，Ｍｏは、焼入れ性を向上させる元素であり、その添加量は、原料粉末を１００質量％とするとき、例えば０質量％超５質量％以下、更に０．１質量％以上２質量％以下とすることが挙げられる。また、炭素（グラファイト）粉などの非金属無機材料を添加してもよい。Ｃは、焼結体やその熱処理体の強度を向上させる元素であり、その含有量は、原料粉末を１００質量％とするとき、例えば０質量％超２質量％以下、更に０．１質量％以上１質量％以下とすることが挙げられる。
【００３３】
原料粉末は、潤滑剤を含有することが好ましい。原料粉末が潤滑剤を含有することで、原料粉末をプレス成形して成形体を作製する際に成形時の潤滑性が高められ、成形性が向上する。よって、プレス成形の圧力を低くしても、緻密な成形体を得易く、成形体の密度を高めることで、高密度の焼結部品を得易い。更に、原料粉末に潤滑剤を混合すると、成形体中に潤滑剤が分散することになるため、後工程で成形体にドリルで穴あけ加工する際にドリルの潤滑剤としても機能する。従って、切削抵抗（スラスト荷重）を低減したり、工具寿命を改善したりできる。
【００３４】
潤滑剤は、例えば、ステアリン酸亜鉛、ステアリン酸リチウムなどの金属石鹸、ステアリン酸アミドなどの脂肪酸アミド、エチレンビスステアリン酸アミドなどの高級脂肪酸アミドなどが挙げられる。潤滑剤は、固体状や粉末状、液体状など形態を問わない。潤滑剤の含有量は、原料粉末を１００質量％とするとき、例えば、２質量％以下、更に１質量％以下とすることが挙げられる。潤滑剤の含有量が２質量％以下であれば、成形体に含まれる金属粉末の割合を多くできる。そのため、プレス成形の圧力を低くしても、緻密な成形体を得易い。更に、後工程で成形体を焼結した際に潤滑剤が消失することによる体積収縮を抑制でき、寸法精度が高く、高密度の焼結部品を得易い。潤滑剤の含有量は、潤滑性の向上効果を得る観点から、０．１質量％以上、更に０．５質量％以上が好ましい。
【００３５】
原料粉末は、有機バインダーを含有していない。原料粉末に有機バインダーを含有しないことで、成形体に含まれる金属粉末の割合を多くできるため、プレス成形の圧力を低くしても、緻密な成形体を得易い。更に、成形体を後工程で脱脂する必要もない。
【００３６】
原料粉末は、上述の金属粉末を主体とし、不可避的不純物を含むことを許容する。
【００３７】
上述した金属粉末は、水アトマイズ粉、還元粉、ガスアトマイズ粉などが利用でき、中でも、水アトマイズ粉又は還元粉が好適である。水アトマイズ粉や還元粉は、粒子表面に凹凸が多く形成されていることから、成形時に粒子同士の凹凸が噛み合って、成形体の保形力を高められる。一般に、ガスアトマイズ粉では、表面に凹凸の少ない粒子が得られ易いのに対し、水アトマイズ粉又は還元粉では、表面に凹凸が多い粒子が得られ易い。
【００３８】
金属粉末の平均粒径は、例えば２０μｍ以上、５０μｍ以上１５０μｍ以下とすることが挙げられる。金属粉末の平均粒径は、レーザ回折式粒度分布測定装置により測定した体積粒度分布における累積体積が５０％となる粒径（Ｄ５０）のことである。金属粉末の平均粒径が上記範囲内であれば、取り扱い易く、プレス成形が行い易い。
【００３９】
（プレス成形）
プレス成形は、機械部品の最終形状に沿った形状に成形できる適宜な成形装置（成形用金型）を用いる。機械部品の形状は、中心に円形状の軸孔が形成される円筒状である場合が多い。この円筒状の機械部品の作製は、円筒の軸方向にプレス成形することで行われる。機械部品には、その外周面から軸孔に直交するように貫通する貫通孔（例えば、油孔に利用される）や止まり穴が形成されるものがある。この貫通孔や止まり穴は、成形体の成形時に一体に形成できないことから、後述する穴あけ加工工程により形成される。
【００４０】
ここでは、成形体１０の形状は、説明の便宜上、図１の上段図及び中段図では円筒状としている。この成形体１０は、例えば、成形体１０の両端面を形成する円環状のプレス面を有する上下のパンチと、上下パンチの内側に挿通されて、成形体１０の内周面を形成する円柱状の内側ダイと、上下パンチの外周を囲み、成形体１０の外周面を形成する円形状の挿通孔が形成された外側ダイとを用いて形成できる。この成形体１０の軸方向両端面は上下のパンチでプレスされたプレス面、内周面と外周面とはダイとの摺接面であり、軸孔は成形時に一体に形成されている。
【００４１】
プレス成形の圧力は、例えば２５０ＭＰａ以上８００ＭＰａ以下が挙げられる。
【００４２】
［穴あけ加工工程］
穴あけ加工工程は、成形体１０にローソク型ドリル２を用いて穴１２Ｇを形成することで薄肉部１１Ｇを形成する（図１中段図）。穴１２Ｇは、貫通孔又は止まり穴であり、ここでは貫通孔としている。薄肉部１１Ｇとは、穴１２Ｇの内周面１２Ｇｉと成形体１０の外側面（端面）との間に形成される部位で、穴１２Ｇの内周面１２Ｇｉと成形体１０の外側面（端面）との間の厚さＧｔが穴１２Ｇの径Ｇｄ（ローソク型ドリルの径Ｄｄ）よりも小さい箇所である（図１中段右の断面図）。即ち、この穴あけ加工工程では、穴１２Ｇの形成により形成される薄肉部１１Ｇの厚さＧｔが、穴１２Ｇの径Ｇｄよりも小さくなる箇所に穴１２Ｇを形成する。図１中段図に示す成形体１０は、薄肉部１１Ｇ及び穴１２Ｇの形成前の円筒体であり、薄肉部１１Ｇ及び穴１２Ｇを二点鎖線で示している。図１中段右の成形体１０の断面図は、同中段左の全体斜視図の（ｂ）−（ｂ）切断線で切断した断面図である。
【００４３】
ローソク型ドリル２を用いることで、薄肉部１１Ｇの外側面１１Ｇｆの損傷を抑制し易い。ローソク型ドリル２は、その先端部の形状により、穴１２Ｇを外周側に押し広げるような応力を成形体１０に作用させ難く、穴あけ加工を行い易いからである。焼結部品１に比べて低硬度な成形体１０に穴あけ加工を施すため、板材などの薄い部材の穴あけ加工に利用されるローソク型ドリル２を利用できる。この点は、貫通孔だけでなく止まり穴においても同じである。ローソク型ドリル２とは、先端部の中央がろうそく形状で、先端部において中央と切れ刃の両外端（外周コーナー）とを結ぶ直線同士の間の角度（ドリル後方側）が所定の角度であり、中央と外端との間に凹部（例えば、円弧状）が形成されているドリルを言う。所定の角度としては、例えば、１４０°以上２２０°以下程度が挙げられる。ローソク型ドリル２は、公知のものを利用できる。薄肉部１１Ｇの外側面１１Ｇｆとは、成形体１０の端面における成形体１０の軸方向の穴１２Ｇの投影領域（図１中段左の全体斜視図においてハッチングで示す）を言う。
【００４４】
また、焼結部品１の生産性を向上できる。焼結部品１に比べて低硬度な成形体１０に穴あけ加工することで、焼結部品１自体に穴あけ加工する場合に比較して穴１２Ｇを効率的に形成できて穴あけ加工時間を短縮し易いからである。また、焼結部品１に比べて低硬度な成形体１０への穴あけ加工であっても、上述のようにローソク型ドリル２は穴１２Ｇの周囲への負荷を低減しつつ加工できることで、加工スピードを早くし易いからである。更に、ドリルの寿命の低下を抑制できる。焼結部品１に比べて低硬度な成形体１０に穴あけ加工することや、上述のように穴あけ加工時間を短縮できることから、ドリルの加工負荷を低減し易いからである。
【００４５】
薄肉部１１Ｇの厚さＧｔは、Ｇｄ／５以上Ｇｄ／２以下（Ｄｄ／５以上Ｄｄ／２以下）とすることが好ましい。薄肉部１１Ｇの厚さＧｔが上記範囲であることで、薄肉部１１Ｇの外側面１１Ｇｆの損傷をより一層抑制できる。薄肉部１１Ｇの厚さＧｔは、穴１２Ｇの径Ｇｄにもよるが、例えば、０．０１ｍｍ以上１０ｍｍ以下、更には０．５ｍｍ以上１０ｍｍ以下が挙げられる。
【００４６】
薄肉部１１Ｇの外側面１１Ｇｆの表面性状は、プレス成形直後の状態が実質的に維持される。成形体１０に穴あけ加工を施しても、上述したように薄肉部１１Ｇの外側面１１Ｇｆの損傷を抑制し易いからである。外側面１１Ｇｆの表面性状は、後述の焼結後も実施的に維持される。
【００４７】
穴１２Ｇの径Ｇｄ（ローソク型ドリルの径Ｄｄ）は、成形体１０の焼結により焼結部品１（図１下段図）のサイズが成形体１０よりも縮小することを考慮した上で、焼結部品１の穴１２Ｓの径Ｓｄが所定の範囲となるように適宜選択すればよい。穴１２Ｇの径Ｇｄ（ローソク型ドリルの径Ｄｄ）は、例えば、０．２ｍｍ以上５０ｍｍ以下が挙げられる。
【００４８】
穴１２Ｇの軸方向の長さＧｌは、穴１２Ｇの径Ｇｄ（ローソク型ドリル２の径Ｄｄ）以上とすることができる。そうすれば、穴１２Ｇの径Ｇｄ（ローソク型ドリル２の径Ｄｄ）以上のように穴１２Ｇの上記長さＧｌの長い穴１２Ｇを形成する場合にも、上述した薄肉部１１Ｇの外側面１１Ｇｆの損傷抑制、生産性の向上、及びドリルの寿命の低下抑制といった効果を奏することができる。焼結部品１に比べて低硬度な成形体１０に穴あけ加工を施すため、ドリル径よりも厚さの薄い板状部材などの穴あけ加工に利用されるローソク型ドリル２を利用できるからである。穴１２Ｇの上記長さＧｌは、更に２Ｇｄ（２Ｄｄ）以上とすることができ、特に３Ｇｄ（３Ｄｄ）以上とすることができる。穴１２Ｇの上記の長さＧｌは、凡そ１５Ｇｄ（１５Ｄｄ）以下が挙げられる。
【００４９】
穴１２Ｇの内周面１２Ｇｉは、梨地状に形成される。焼結前の成形体１０は、金属粉末の粒子同士の結合が弱い。その成形体１０にドリル２で穴あけ加工すると、金属粉末の粒子をドリル２で削り落としながら切削して穴１２Ｇを形成していく。そのため、成形体１０に形成された穴１２Ｇの内周面１２Ｇｉは、粒子による凹凸が全体的に形成される。この梨地状の内周面１２Ｇｉは、焼結後も実施的に維持される。
【００５０】
（加工条件）
ローソク型ドリル２の回転数や送り速度は、薄肉部１１Ｇの厚さＧｔ及び穴１２Ｇのサイズ（径Ｇｄ、長さＧｌ）に応じて適宜設定すればよい。ローソク型ドリル２の回転数や送り速度は、量産に適した程度に早くできる。ローソク型ドリル２の回転数は、例えば、４０００ｒｐｍ以上、更には６０００ｒｐｍ以上、特に１００００ｒｐｍ以上とすることができる。ローソク型ドリル２の送り速度は、例えば、８００ｍｍ／ｍｉｎ以上、更には１６００ｍｍ／ｍｉｎ以上、特に２０００ｍｍ／ｍｉｎ以上とすることができる。焼結部品の穴あけ加工に利用される通常のドリルであれば、回転数を上げるほど、送り速度を早くするほど、成形体１０に加工した場合には薄肉部１１Ｇの外側面に亀裂が生じ易くなる。通常のドリルとは、例えば、先端部の先端角を１段とするドリル（Ｖ字型ドリルということがある）や、先端部の先端角を２段とするドリル（ダブルアングルドリルということがある）などを言う。これに対して、ローソク型ドリル２は穴１２Ｇを外周側に押し広げるような応力を成形体１０に作用させ難くしつつ穴あけ加工を行い易いため、上述のような早さの回転数や送り速度で加工できる。そのため、生産性を高め易く、工具寿命の低下を抑制し易い。
【００５１】
［焼結工程］
焼結工程では、上述の穴あけ加工した成形体１０を焼結する。この焼結により、詳しくは後述する焼結部品１が得られる（図１下図）。この焼結には、適当な焼結炉（図示略）を用いることが挙げられる。焼結の温度は、成形体１０の材質に応じて焼結に必要な温度を適宜選択することができ、例えば、１０００℃以上、更に１１００℃以上、特に１２００℃以上が挙げられる。焼結時間は、凡そ２０分以上１５０分以下が挙げられる。
【００５２】
［焼結部品］
焼結部品１は、穴１２Ｓが形成され、穴１２Ｓの内周面１２Ｓｉと焼結部品１の外側面（端面）との間の厚さＳｔが穴１２Ｓの径Ｓｄよりも小さい薄肉部１１Ｓを備える（図１下図）。図１下段右の焼結部品１の断面図は、同下段左の全体斜視図の（ｃ）−（ｃ）切断線で切断した断面図である。
【００５３】
焼結部品１のサイズは焼結により成形体１０に比較して縮小するが、焼結部品１の薄肉部１１Ｓの厚さＳｔ、穴１２Ｓの径Ｓｄ、及び穴１２Ｓの軸方向の長さＳｌの関係は、成形体１０の薄肉部１１Ｇの厚さＧｔ、成形体１０の穴１２Ｇの径Ｇｄ、及び穴１２Ｇの軸方向の長さＧｌの関係と同様である。焼結部品１の薄肉部１１Ｓの厚さＳｔ、穴１２Ｓの径Ｓｄ、及び穴１２Ｓの軸方向の長さＳｌはそれぞれ、成形体１０の薄肉部１１Ｇの厚さＧｔ、成形体１０の穴１２Ｇの径Ｇｄ、及び穴１２Ｇの軸方向の長さＧｌに依存するからである。
【００５４】
薄肉部１１Ｓの外側面１１Ｓｆには、亀裂などの損傷が生じていない。外側面１１Ｓｆは、図１下段左の全体斜視図においてハッチングで示す。上述したように、焼結部品１の表面性状などは、成形体１０の表面性状が実質的に維持されるからである。この焼結部品１は、外側面１１Ｇｆ自体に亀裂などが生じていない上述の成形体１０を焼結して得られる。即ち、上述のように成形体１０にドリル２で穴あけ加工した場合、成形体１０の薄肉部１１Ｇの外側面１１Ｇｆは亀裂が生じていないため、この成形体１０を焼結した焼結部品１においても、薄肉部１１Ｓの外側面１１Ｓｆは亀裂などの損傷が生じていない。
【００５５】
穴１２Ｓの内周面１２Ｓｉの形状は、梨地状である。上述したように、穴１２Ｇの内周面１２Ｇｉの表面性状は焼結後も実質的に維持されるからである。上述のように成形体１０にドリル２で穴あけ加工した場合、成形体１０の穴１２Ｇの内周面１２Ｇｉは梨地状となるため、この成形体１０を焼結した焼結部品１においても穴１２Ｓの内周面１２Ｓｉは梨地状となる。一方、焼結後の焼結部品にドリルで穴を形成した場合、焼結部品に形成された穴の内周面の形状は、全体的に凹凸の少ない平滑状であり、光沢（鏡面）状態となる。
【００５６】
穴１２Ｓの内周面１２Ｓｉの十点平均粗さＲｚは、金属粉末の粒子の形状・サイズにもよるが、例えば、２０μｍ以上が挙げられる。穴１２ｉの内周面の十点平均粗さＲｚの上限は、例えば１５０μｍ以下が挙げられる。一方、焼結後の焼結部品にドリルで穴を形成した場合、焼結部品に形成された穴の内周面の十点平均粗さＲｚは、通常２０μｍ未満、更には１５μｍ以下である。
【００５７】
〔作用効果〕
以上説明した実施形態１によれば、以下の効果を奏することができる。
【００５８】
（１）薄肉部１１Ｓの外側面１１Ｓｆに亀裂などの疵のない焼結部品１が得られる。この理由は、穴あけ加工工程でローソク型ドリル２を用いることで薄肉部１１Ｇの外側面１１Ｇｆに疵のない成形体１０が得られ、焼結工程でこの成形体１０を焼結することと、焼結部品１の表面性状は成形体１０の表面性状を実質的に維持することとが挙げられる。穴あけ加工工程で薄肉部１１Ｇの外側面１１Ｇｆに疵のない成形体１０が得られる理由は、以下の点が挙げられる。ローソク型ドリル２は、その先端部の形状によって、穴１２Ｇを外周側に押し広げるような応力が成形体１０に作用し難い。そのため、ローソク型ドリル２を用いることで、焼結部品１に比べて低硬度な成形体１０であっても、成形体１０の薄肉部１１Ｇの外側面１１Ｇｆに亀裂などの疵が形成されることなく穴１２Ｇを形成し易い。この低硬度な成形体１０への穴あけ加工であるため、板材などの薄い部材の穴あけ加工に利用されるローソク型ドリル２を利用できる。
【００５９】
（２）焼結部品１の生産性を向上できる。焼結部品１に比べて低硬度な成形体１０に穴あけ加工することで、焼結部品１自体に穴あけ加工する場合に比較して穴１２Ｇを効率的に形成できて穴あけ加工時間を短縮し易いからである。また、焼結部品１に比べて低硬度な成形体１０への穴あけ加工であっても、上述のようにローソク型ドリル２は穴１２Ｇの周囲への負荷を低減しつつ加工できることで、加工スピードを早くし易いからである。
【００６０】
（３）ドリルの寿命の低下を抑制できる。焼結部品１に比べて低硬度な成形体１０に穴あけ加工することや、上述のように穴あけ加工時間を短縮できることから、ドリルの加工負荷を低減し易いからである。
【００６１】
（４）焼結部品１は、薄肉部１１Ｓを備える場合であっても、その薄肉部の１１Ｓの外側面１１Ｓｆに亀裂などの損傷が形成されていないため、生産性に優れる。
【００６２】
《試験例１》
実施形態１に係る焼結部品の製造方法で説明した成形工程、穴あけ加工工程を経て、貫通孔が形成されることで薄肉部が形成された成形体を作製し、成形体の薄肉部の外側面への亀裂などの疵の有無を確認した。
【００６３】
［成形工程］
原料粉末として、水アトマイズ鉄粉（Ｄ５０：１００μｍ）と、銅粉（Ｄ５０：３０μｍ）と、炭素粉（Ｄ５０：２０μｍ）と、エチレンビスステアリン酸アミドとを混合した混合粉末を準備した。
【００６４】
続いて、原料粉末を図１に示すような円筒状の成形体が得られる所定の成形用金型に充填し、６００ＭＰａのプレス圧力でプレス成形して、厚さ：７ｍｍ（内径：２０ｍｍ、外径：３４ｍｍ）、軸方向の長さ２０ｍｍの成形体を作製した。この成形体の密度は、６．９ｇ／ｃｍ３であった。この密度は、サイズと質量から算出した見かけ密度とした。
【００６５】
［穴あけ加工工程］
次に、成形体にドリルを用いて貫通孔を形成することで、薄肉部を形成した。ドリルには、ローソク型ドリル（菱高精機株式会社製  ＺＨ３４２−ＶｉＯ  φ：４ｍｍ）と、ダブルアングルドリル（φ４ｍｍ、第一先端角：１３５°、第二先端角：６０°）とを用いた。ダブルアングルドリルは、スーパーマルチドリル（住友電工ハードメタル株式会社製  ＭＤＷ０４００ＨＧＳ）の先端部の両外端（外周コーナー）を研磨加工して上記角度の第二先端角を形成したものを用いた。
【００６６】
各ドリルの回転数は、１００００ｒｐｍとした。各ドリルの送り速度は、入り口近傍（成形体の外周面から３ｍｍ削るまで）は８００ｍｍ／ｍｉｎとし、それ以降出口が開口するまで表１に示す送り速度（ｍｍ／ｍｉｎ）とした。貫通孔（Ｇｄ：４ｍｍ、Ｇｌ：７ｍｍ（図１））の形成は、成形体の外周面から成形体の中心軸に向かって穴あけ加工することで行った。その際、形成する３つの貫通孔の隣接する貫通孔同士の間の略中央をチャックで維持して行った。貫通孔の形成箇所は、成形体の外周面の周方向に３等分する箇所で、表１に示す薄肉部の厚さＧｔ（ｍｍ）が得られる箇所とした。ローソク型ドリルを用いて穴あけ加工した成形体を試料Ｎｏ．１−１〜１−１２とし、ダブルアングルドリルを用いて穴あけ加工した成形体を試料Ｎｏ．１−１０１〜１−１１２とした。
【００６７】
各貫通孔を形成することで形成された各薄肉部の外側面の表面を観察し、亀裂の有無を確認した。その結果を表１に示す。表１の「有」は、３箇所の外側面のうち、１箇所でも亀裂が形成されていたことを示し、表１の「無」は、３箇所の外側面の全てに亀裂が形成されていないことを示す。
【００６８】
【表１】
2019014971.tif 000003
【００６９】
表１に示すように、ローソク型ドリルを用いて穴あけ加工した試料Ｎｏ．１−１〜１−１２は、いずれも亀裂が無かった。一方、ダブルアングルドリルを用いて穴あけ加工した試料Ｎｏ．１−１０１、１−１０５，１−１０９は、亀裂が無かったものの、試料Ｎｏ．１−１０２〜１−１０４、１−１０６〜１−１０８、１−１１０〜１−１１２は、亀裂が形成されていた。
【００７０】
《試験例２》
実施形態１に係る焼結部品の製造方法で説明した成形工程、穴あけ加工工程を経た成形体と、その成形体に更に焼結工程を経た焼結部品とをそれぞれ製造し、成形体の貫通孔の内周面と、焼結部品の貫通孔の内周面とをそれぞれ観察した。
【００７１】
ここでは、成形工程及び穴あけ加工工程は、ローソク型ドリルの径φを３ｍｍとした点を除き、試験例１の試料Ｎｏ．１−７と同様にした。焼結工程では、穴あけ加工工程を経て作製された成形体を、１１３０℃×２０分で焼結して焼結部品の試料Ｎｏ．２−１を作製した。
【００７２】
成形体の貫通孔の軸方向に沿った縦断面をとり、貫通孔の内周面を光学顕微鏡により観察した。その断面写真を図２に示す。図２の中央に示す左右に連続する帯状部分が貫通孔の内周面である。この図に示すように、貫通孔の内周面の形状は、梨地状である。この内周面の十点平均粗さＲｚを測定したところ、４０μｍであった。十点平均粗さＲｚの測定は、「製品の幾何特性仕様（ＧＰＳ）−表面性状：輪郭曲線方式−用語、定義及び表面性状パラメータ  ＪＩＳ  Ｂ  ０６０１（２０１３）」に準拠した。
【００７３】
成形体の貫通孔の内周面と同様にして、焼結部品の貫通孔の内周面を観察し、内周面の十点平均粗さＲｚを測定した。その結果、焼結部品の貫通孔における内周面の形状は、成形体と同様に梨地状であり、その内周面の十点平均粗さＲｚは、成形体と同等であった。
【００７４】
これに対して、図示は省略しているが、焼結後の焼結部品に対して試験例１に示すダブルアングルドリルで貫通孔を形成し、同様に貫通孔の内周面を観察した。この貫通孔の内周面の形状は略平坦状で鏡面状態となっており、その十点平均粗さＲｚは１１μｍであった。
【００７５】
《付記》
以上説明した本発明の実施形態に関連して、更に以下の付記を開示する。
【００７６】
［付記１］
金属粉末を含む原料粉末をプレス成形して成形体を作製する成形工程と、
前記成形体にローソク型ドリルを用いて穴の入り口を形成する入り口穴あけ加工工程と、
前記入り口穴あけ加工工程後、前記成形体を焼結する焼結工程とを備える焼結部品の製造方法。
【００７７】
上記付記１の焼結部品の製造方法によれば、穴の入り口の周縁にコバ欠けの少ない焼結部品が得られ易い。ローソク型ドリルは、焼結部品の穴あけ加工に利用される従来の一般的なドリルに比べて先端角が小さく入り口側では切屑量が少なくなり易いため、穴の入り口側でのスラスト荷重が小さくかつスラスト荷重の推移が小さいからだと考えられる。また、この焼結部品の製造方法によれば、穴の入り口側をローソク型ドリルで形成し、穴の出口側はローソク型ドリル以外のドリルを用いることも可能である。そして、入り口だけが形成され、穴底を有して貫通していない焼結部品を製造するのに好適である。
【００７８】
《参考例１》
試験例１と同様の成形工程を経て作製した成形体に、試験例１で用いたローソク型ドリル及びダブルアングルドリルに加えて、Ｖ字型ドリル（先端角：１３５°）を用いて穴の入り口を形成する入り口穴あけ加工を施し、各ドリルにおけるスラスト荷重（Ｎ）の推移を測定した。
【００７９】
ここでは、成形体のサイズは、厚さ１８ｍｍ（内径１７ｍｍ、外径５３ｍｍ）、軸方向の長さ：２０ｍｍとした。入り口穴あけ加工は、成形体の外周面から５ｍｍまで送り速度を８００ｍｍ／ｍｉｎで行い、５ｍｍ以降、所定の深さに至るまで送り速度を１６００ｍｍ／ｍｉｎで行った。
【００８０】
このとき、外周面から所定の深さに至るまでのスラスト荷重の推移を測定した。スラスト荷重の推移の測定には、切削動力計（日本キスラー株式会社製、型番９２７２）を使用した。送り速度が８００ｍｍ／ｍｉｎのときの最大スラスト荷重と、送り速度が１６００ｍｍ／ｍｉｎのときの最大スラスト荷重とを図３のグラフに示す。図３のａはＶ字型ドリルの最大スラスト荷重、ｂはダブルアングルドリルの最大スラスト荷重、ｃはローソク型ドリルの最大スラスト荷重である。各ドリルａ〜ｃの左側が、送り速度を８００ｍｍ／ｍｉｎでの最大スラスト荷重であり、右側が送り速度が１６００ｍｍ／ｍｉｎのときの最大スラスト荷重である。
【００８１】
図３のグラフに示すように、ローソク型ドリルｃは、Ｖ字型ドリルａ及びダブルアングルドリルｂに比較して、入口側での最大スラスト荷重が小さいことが分かる。また、ローソク型ドリルｃは、入り口側とそれ以降とで最大スラスト荷重の差が非常に小さいことがわかる。これに対して、Ｖ字型ドリルａ及びダブルアングルドリルｂは、入り口側とそれ以降とで最大スラスト荷重の差が非常に大きい。
【００８２】
各ドリルａ〜ｃで入り口穴あけ加工した際の穴の入り口の光学顕微鏡写真を図４に示す。図４に示すように、ローソク型ドリルｃで形成した穴の入り口は、その周縁のコバ欠けが非常に少ないことが分かる。これに対して、Ｖ字型ドリルａ及びダブルアングルドリルｂで形成した穴の入り口は、その周縁のコバ欠けが非常に多いことが分かる。
【００８３】
図３及び図４から、穴の入り口側でのスラスト荷重が小さくかつスラスト荷重の推移が小さいことで、入り口の周縁のコバ欠けを少なくし易いことが分かる。このような結果となったは、ローソク型ドリルが、Ｖ字型ドリルやダブルアングルドリルなどの焼結部品の穴あけ加工に利用される一般的なドリルに比較して、先端角が小さいため、入り口側では切屑量が少なくなり易いからだと考えられる。切屑量が少ないことで切屑が排出される際に穴の周縁に接触する量を低減できて損傷させ難くできるからだと考えられる。
【産業上の利用可能性】
【００８４】
本発明の一態様に係る焼結部品の製造方法は、各種の一般構造用部品（スプロケット、ローター、ギア、リング、フランジ、プーリー、軸受けなどの機械部品などの焼結部品）の製造に好適に利用できる。本発明の一態様に係る焼結部品は、各種の一般構造用部品（スプロケット、ローター、ギア、リング、フランジ、プーリー、軸受けなどの機械部品などの焼結部品）に好適に利用できる。
【符号の説明】
【００８５】
１  焼結部品
１０  成形体
１１Ｇ、１１Ｓ  薄肉部  １１Ｇｆ、１１Ｓｆ  外側面
１２Ｇ、１２Ｓ  穴  １２Ｇｉ、１２Ｓｉ  内周面
２  ローソク型ドリル
【図１】
2019014971.tif 000004
【図２】
2019014971.tif 000005
【図３】
2019014971.tif 000006
【図４】
2019014971.tif 000007
【手続補正書】
【提出日】平成30年9月28日(2018.9.28)
【手続補正２】
【補正対象書類名】特許請求の範囲
【補正対象項目名】全文
【補正方法】変更
【補正の内容】
【特許請求の範囲】
【請求項１】
穴が形成された焼結部品であって、
前記穴の内周面と前記焼結部品の外側面との間の厚さＳｔが前記穴の径Ｓｄよりも小さい薄肉部を備え、
前記穴の内周面の形状が梨地状である焼結部品。
【請求項２】
前記穴の内周面の十点平均粗さＲｚが、２０μｍ以上である請求項１に記載の焼結部品。
【手続補正書】
【提出日】平成30年11月9日(2018.11.9)
【手続補正２】
【補正対象書類名】特許請求の範囲
【補正対象項目名】全文
【補正方法】変更
【補正の内容】
【特許請求の範囲】
【請求項１】
金属粉末を含む原料粉末をプレス成形して成形体を作製する成形工程と、
前記成形体にドリルを用いて穴を形成することで、前記穴の内周面と前記成形体の端面との間の厚さＧｔが前記穴の径Ｇｄよりも小さい薄肉部を形成する穴あけ加工工程と、
前記穴あけ加工工程後、前記成形体を焼結する焼結工程とを備え、
前記ドリルは、先端部と切れ刃とを備え、
前記先端部の中央と前記切れ刃の両外端との間に凹部が形成されている焼結部品の製造方法。
【請求項２】
前記ドリルは、前記中央と前記両外端とを結ぶ直線同士の間の角度のうち前記ドリルの後方側の角度θが１４０°以上２２０°以下である請求項１に記載の焼結部品の製造方法。
【請求項３】
前記薄肉部の厚さＧｔは、Ｇｄ／５以上Ｇｄ／２以下である請求項１又は請求項２に記載の焼結部品の製造方法。
【請求項４】
前記穴の軸方向の長さをＧｌとするとき、
前記Ｇｌは、Ｇｄ以上である請求項１から請求項３のいずれか１項に記載の焼結部品の製造方法。
【請求項５】
穴が形成された焼結部品であって、
前記焼結部品の形状は、中心に軸孔が形成される筒状であり、
前記穴は、前記焼結部品の前記筒状の外周面から前記軸孔に向かう方向に形成され、
前記焼結部品は、前記穴の内周面と前記焼結部品の前記筒状の端面との間の厚さＳｔが前記穴の径Ｓｄよりも小さい薄肉部を備え、
前記穴の内周面の形状が梨地状である焼結部品。
【請求項６】
前記薄肉部の厚さＳｔは、Ｓｄ／５以上Ｓｄ／２以下である請求項５に記載の焼結部品。
【請求項７】
前記穴の内周面の十点平均粗さＲｚが、２０μｍ以上である請求項５又は請求項６に記載の焼結部品。
【手続補正３】
【補正対象書類名】明細書
【補正対象項目名】００４３
【補正方法】変更
【補正の内容】
【００４３】
ローソク型ドリル２を用いることで、薄肉部１１Ｇの外側面１１Ｇｆの損傷を抑制し易い。ローソク型ドリル２は、その先端部の形状により、穴１２Ｇを外周側に押し広げるような応力を成形体１０に作用させ難く、穴あけ加工を行い易いからである。焼結部品１に比べて低硬度な成形体１０に穴あけ加工を施すため、板材などの薄い部材の穴あけ加工に利用されるローソク型ドリル２を利用できる。この点は、貫通孔だけでなく止まり穴においても同じである。ローソク型ドリル２とは、先端部の中央がろうそく形状で、先端部において中央と切れ刃の両外端（外周コーナー）とを結ぶ直線同士の間の角度θ（ドリル後方側）が所定の角度であり、中央と外端との間に凹部（例えば、円弧状）が形成されているドリルを言う。所定の角度としては、例えば、１４０°以上２２０°以下程度が挙げられる。ローソク型ドリル２は、公知のものを利用できる。薄肉部１１Ｇの外側面１１Ｇｆとは、成形体１０の端面における成形体１０の軸方向の穴１２Ｇの投影領域（図１中段左の全体斜視図においてハッチングで示す）を言う。
【手続補正４】
【補正対象書類名】図面
【補正対象項目名】図１
【補正方法】変更
【補正の内容】
【図１】
2019014971.tif 000008